КОМПОЗИЦИИ СИЛИЛИРОВАННЫХ ТЕРМОПЛАСТИЧНЫХ ВУЛКАНИЗАТОВ

1. Способ изготовления термопластичного вулканизата, включающий:
смешение первого термопластичного полимера, второго эластомерного полимера, ангидрида карбоновой кислоты, источника свободных радикалов и усилителя клейкости с образованием клейкой первой смеси, содержащей первый термопластичный полимер и привитый второй эластомерный полимер с диспергированным в нем усилителем клейкости; затем
реакцию первой смеси с силаном с образованием неклейкого термопластичного вулканизата.
2. Способ по п.1, в котором первый термопластичный полимер включает один или более полимеров, выбранных из группы, состоящей из гомополимеров и сополимеров полипропилена, полиэтилена, полистирола, акрилонитрил-бутадиен-стирола, стирол-акрилонитрила, полиметилметакрилата, термопластичных полиэфиров, поликарбоната, полиамида, полифениленового эфира, полифениленоксида и их комбинаций.
3. Способ по п.1, в котором второй эластомерный полимер включает один или более полимеров, выбранных из группы, состоящей из сополимера этилена и пропилена, тройного этилен-пропилен-диенового сополимера, бутилкаучука, натурального каучука, хлорированного полиэтилена, силиконового каучука, изопреновой резины, бутадиеновой резины, стирол-бутадиеновой резины, SEBS, этилен-винилацетата, этилен-бутилакрилата, этилен-метакрилата, этилен-этилакрилата, сополимеров этилена и альфа-олефинов, полиэтилена высокой плотности и нитрилкаучука.
4. Способ по п.1, в котором ангидрид карбоновой кислоты выбирают из группы, состоящей из ангидрида изобутенилянтарной, (+/-)-2-октен-1-илянтарной, итаконовой, 2-додецен-1-илянтарной, цис-1,2,3,6-тетрагидрофталевой, цис-5-норборнен-эндо-2,3-дикарбоновой, эндо-бицикло[2.2.2]окт-5-ен-2,3-дикарбоновой, метил-5-норборнен-2,3-карбоновой, экзо-3,6-эпокси-1,2,3,6-тетрагидрофталевой, малеиновой, цитраконовой, 2,3-диметилмалеиновой, 1-циклопентен-1,2-дикарбоновой, 3,4,5,6-тетрагидрофталевой, броммалеиновой и дихлормалеиновой кислот.
5. Способ по п.1, в котором силан имеет формулу
a
3-a
YNHBSi(OR) (X),
в которой a=1-3, Y представляет собой водород, алкил, алкенил, гидроксиалкил, алкарил, алкилсилил, алкиламин, C(=О)OR или C(=О)NR, R представляет собой ацил, алкил, арил или аралкил, X представляет собой R или галоген, причем R вляется метилом или этилом, B представляет собой двухвалентную прямую цепь, разветвленную цепь или циклическую углеводородную мостиковую группу, или B может содержать гетероатомные мостики.
6. Способ по п.5, в котором R является метилом, Y является аминоалкилом, водородом или алкилом, и X является Cl или метилом.
2
2
2
2
2
2
3
3
3
7. Способ по п.1, в котором силан выбирают из группы, включающей гамма-аминопропилтриметоксисилан, гамма-аминопропилтриэтоксисилан, гамма-аминопропилметилдиэтоксисилан, 4-амино-3,3-диметилбутилтриэтоксисилан, 4-амино-3,3-диметилбутилметилдиэтоксисилан, N-бета-(аминоэтил)-гамма-аминопропилтриметоксисилан, HNCHCHNHCHCHNH(CH)Si(OCH), N-бета-(аминоэтил)-гамма-аминопропилметилдиметоксисилан, 3-(N-аллиламино)пропилтриметоксисилан, 4-аминобутилтриэтоксисилан, 4-аминобутилтриметоксисилан, (аминоэтиламинометил)фенилтриметоксисилан, аминофенилтриметоксисилан, 3-(1-аминопропокси)-3,3-диметил-1-пропенилтриметоксисилан, бис[(3-триметоксисилил)-пропил]этилендиамин, N-метиламинопропилтриметоксисилан, бис(гамма-триэтоксисилилпропил)амин, N-фенил-гамма-аминопропилтриметоксисилан, трет-бутил-N-(3-триметоксисилилпропил)карбамат, уреидопропилтриэтоксисилан и уреидопропилтриметоксисилан.
8. Способ по п.1, в котором силан наносят на пористый носитель в виде частиц или предварительно обрабатывают вместе с полимером.
9. Способ по п.8, в котором пористый носитель в виде частиц выбирают из оксида кремния, диоксида титана, сажи и полиолефинов.
10. Способ по п.1, в котором усилитель клейкости представляет собой одну или более смол, усиливающих клейкость, которые выбирают из группы, состоящей из частично или полностью гидрированных смол из циклоалифатических углеводородов нефти, частично или полностью гидрированных смол на основе ароматических модифицированных углеводородов нефти; смол на основе алкилароматических углеводородов нефти; стирол-терпеновых смол, полученных из d-лимонена и альфа-метилстирольных смол.
11. Способ по п.1, дополнительно включающий смешение источника влаги с первым полимером, вторым полимером, ангидридом карбоновой кислоты, источником свободных радикалов и усилителем клейкости на стадии (a).
12. Способ по п.11, в котором источником влаги является вода.
13. Способ по п.11, в котором источник влаги включает неорганическое гидратированное соединение.
3
2
2
14. Способ по п.13, в котором неорганическое гидратированное соединение выбирают из группы, состоящей из Al(OH), Mg(OH) и Ca(OH).
15. Способ по п.1, в котором смешение проводят в непрерывном режиме.
16. Способ по п.1, дополнительно включающий смешение с одним или более компонентами, которые выбирают из группы, состоящей из УФ-стабилизаторов, антиоксидантов, дезактиваторов металлов, добавок для облегчения обработки, восков, наполнителей, красителей и пенообразователей.
17. Способ по п.1, в котором источник свободных радикалов включает соединение, выбранное из группы, состоящей из пероксида водорода, персульфата аммония, персульфата калия, различных органических перокси-катализаторов, таких как диалкилпероксиды, например, диизопропилпероксид, дилаурилпероксид, ди-трет-бутилпероксид, ди(2-трет-бутилпероксиизопропил)бензол, 3,3,5-триметил 1,1-ди(трет-бутилперокси)циклогексан, 2,5-диметил-2,5-ди(трет-бутилперокси)гексан, 2,5-диметил-2,5-ди(трет-бутилперокси)гексин-3, дикумилпероксид, трет-бутил пероксида водорода, трет-амил пероксида водорода, кумил пероксида водорода, ацетилпероксид, лауроилпероксид, бензоилпероксид, этилпероксибензоат и 2-азобис(изобутиронитрил).
18. Способ по п.1, в котором смешение проводят в смесителе-экструдере шнекового типа.
19. Термопластичный вулканизат, полученный согласно способу по п.1.
20. Термоплавкий адгезив, полученный согласно способу по п.1.